(57)【特許請求の範囲】
【請求項１】
芳香族環を含有するアクリル酸変性モノマーの共重合性ポリマーを含む粘着剤組成物を含有し、カルボキシル基を有するモノマーが前記共重合性ポリマー１００重量部のうち１．０重量部未満であり、粘着剤組成物中にアジピン酸エステル系の可塑剤が前記共重合性ポリマー１００重量部に対して０．５〜１０重量部含有することを特徴とする粘着シート。
【請求項２】
前記芳香族環を含有するアクリル酸変性モノマーがベンジルアクリレートであり、前記共重合性ポリマー１００重量部のうち前記ベンジルアクリレートの割合が４０〜９０重量部であることを特徴とする、請求項１に記載の粘着シート。
【請求項３】
前記アジピン酸エステル系可塑剤がアジピン酸ジオクチルであり、前記共重合性ポリマー１００重量部に対しシランカップリング剤を０．１〜１．０重量部含有することを特徴とする、請求項１または請求項２に記載の粘着シート。
【請求項４】
前記共重合ポリマー１００重量部のうちブチルアクリレートを７〜５７重量部含有することを特徴とする、請求項１〜３いずれか１項に記載の粘着シート。
【発明の詳細な説明】
【技術分野】
【０００１】
本発明は、高屈折率の透明粘着シートに関するものであり、ＩＴＯ（Ｉｄｉｕｍ  Ｔｈｉｎ  Ｏｘｉｄｅ）膜の腐食抑制と過酷環境下における耐久性を有することを特徴とする。
【背景技術】
【０００２】
液晶ディスプレイ等の表示パネル、タッチパネル等のモジュールの形成に際して、そのモジュールを形成する偏光板、位相差板、ＩＴＯ膜等の機能性光学部材と、ガラス、メタクリル系樹脂、ポリカーボネート及びＰＥＴ等の表面保護用光学部材とを接着する際に、粘着層を介して積層させ貼り合わせる方法が採用されている。粘着層は作業の簡便性、耐熱性や耐候性等の点からアクリル系を主成分とする粘着層が用いられることが多い。一方、これらアクリル系を主成分とする従来の粘着層では、機能性光学部材および表面保護用光学部材との屈折率差が大きく、全反射を生じる入射角が小さくなり光の有効利用度（画面の明るさ）が低下する問題があった。このため、これら光学部材に近い屈折率を有する接着層を使用し、屈折率差を小さくすることで界面反射を抑制することが有利であると知られている。
【０００３】
しかしながら通例のアクリル系粘着層の屈折率は１．４７前後であり、光学部材を形成する材料の屈折率は、例えばガラスで１．５２前後、メタクリル系樹脂で１．５１前後、ポリカーボネートで１．５４前後、ＰＥＴで１．６０前後、ＩＴＯ膜で１．７０前後であり、屈折率の開きが大い。例えばガラス、メタクリル系樹脂、ポリカーボネートからなる表面保護用光学部材とＰＥＴ、ＩＴＯ膜を形成する機能性光学部材を接着する際に、従来のアクリル系粘着層からなる粘着シートを用いると、屈折率差が大きく、前記した光の有効利用度（画面の明るさ）が低下する。このため粘着シートには屈折率が１．４９〜１．６０であることが求められ、この範囲内で調節出来る高屈折率の粘着剤を使用することで、屈折率差に基づく界面反射を低減させ、光の有効利用度（画面の明るさ）を向上させた粘着シートが求められる。
【０００４】
液晶ディスプレイは、薄型液晶テレビを始め、タッチパネル、カーナビゲーション、携帯電話等の様々な用途分野に幅広く浸透している。液晶テレビやカーナビゲーション、タッチパネル等の電極として、ＩＴＯ膜等の透明導電性膜が良く用いられている。ＩＴＯ膜は、フィルムやガラス上に真空蒸着等により形成される。
【０００５】
通常、上述の各種表示素子にＩＴＯ膜が使用される場合、ＩＴＯ膜への表面には保護フィルムが貼合される。例えば静電容量方式のタッチパネルには、絶縁基板（プラスチックやガラス等）表面に真空蒸着によって形成されたＩＴＯ膜への表面に保護フィルムが貼合されて使用される。保護フィルムを介してタッチパネル表面に人の指が接触すると、接触部分の電界値が変化する。電界値が変化した部分の座標をＩＴＯ膜が認識することによって、人の指が接触した部分の位置が特定される仕組みになっている。
【０００６】
屈折率１．４９〜１．６０を有する透明粘着シートの主成分として、主に芳香族環を含有するモノマーの共重合性ポリマーを使用することが知られている（特許文献１〜５）。しかし、これらの先行文献に記載の透明粘着シートは、粘着力向上のためカルボキシル基を有するモノマーを１重量部以上含有するため、ＩＴＯ膜に直接貼り合わせ長期使用すると、ＩＴＯ膜を腐食させる。静電容量方式のタッチパネルにＩＴＯ膜を使用した場合、腐食により電気電気抵抗値が増大するため感知不良などの誤作動が発生し易くなるという問題がある。また、可塑剤を含有しないため弾性率が高く硬い粘着シートとなり、例えば−４０℃のような低温環境下で粘着性が低下し、粘着層がＩＴＯ膜から浮いたり剥がれたりする問題がある。加えて高温環境下では透過率（透明性）が低下する問題もある。
【先行技術文献】
【特許文献】
【０００７】
【特許文献１】特開２００７−１６９３２９
【特許文献２】特開２００２−１７３６５６
【特許文献３】特開２００３−１３０２９
【特許文献４】特表２００３−５３５９２１
【特許文献５】特表２００５−５３９７６
【発明の概要】
【発明が解決しようとする課題】
【０００８】
屈折率が１．４９〜１．６０と高く、光の有効利用度（画面の明るさ）を向上できる透明粘着シートを得ることを課題とする。また、高温多湿条件下においてもＩＴＯ膜への腐食の進行を抑制でき、低温環境下における浮き剥がれを防止し耐久性に優れ、高温環境下における透過率の低下を防止できる透明粘着シートを得ることを課題とする。
【課題を解決するための手段】
【０００９】
芳香族環を含有するアクリル酸変性モノマーの共重合性ポリマーを含む粘着剤組成物を含有し、カルボキシル基を有するモノマーが前記共重合性ポリマー１００重量部のうち１．０重量部未満であり、粘着剤組成物中にアジピン酸エステル系の可塑剤が前記共重合性ポリマー１００重量部に対して０．５〜１０重量部含有させた粘着シートである。
【００１０】
好ましくは、芳香族環を含有するアクリル酸変性モノマーがベンジルアクリレートであり、共重合性ポリマー１００重量部のうちベンジルアクリレートの割合が４０〜９０重量部である粘着シートである。
【００１１】
好ましくは、アジピン酸エステル系可塑剤がアジピン酸ジオクチルであり、共重合性ポリマー１００重量部に対しシランカップリング剤を０．１〜１．０重量部含有させた粘着シートである。
【００１２】
好ましくは、共重合ポリマー１００重量部のうちブチルアクリレートを７〜５７重量部含有させた粘着シートである。
【発明の効果】
【００１３】
屈折率が１．４９〜１．６０と高く、光の有効利用度（画面の明るさ）を向上できる透明粘着シートを得ることができる。また、高温多湿条件下においてもＩＴＯ膜への腐食の進行を抑制でき、低温環境下における浮き剥がれを防止し耐久性に優れ、高温環境下における透過率の低下を防止できる透明粘着シートを得ることができる。
【図面の簡単な説明】
【００１４】
【図１】粘着シート１０の物理的構成を示す断面図である。
【図２】タッチパネル１１の物理的構成を示す断面図である。
【発明を実施するための形態】
【００１５】
以下、本発明の一実施の形態における粘着シート１０について、図面を参照して説明する。なおこれらの図面は、本発明が採用しうる技術的特徴を説明するために用いられるものであり、記載されている装置の構成などは、それのみに限定する趣旨ではなく、単なる説明例である。
【００１６】
図１を参照し、粘着シート１０の物理的構成について説明する。図１に示すように、粘着シート１０は、粘着層６と、粘着層６を挟み込むようにして粘着層６に貼合される剥離シート５及び剥離シート７とを備えている。粘着層６は、粘着剤、架橋剤、可塑剤を含んでいる。図１に示す例では、剥離シート７の上側に粘着層６が積層し、粘着層６の上側に剥離シート５が配置している。
【００１７】
図２を参照し、粘着シート１０（図１参照）の応用例の一例を示す。図２では、静電容量方式のタッチパネル１１に粘着シート１０が適用された場合を示している。タッチパネル１１は、透明プラスチックやガラス、フィルム等の基板４、基板４の表面に形成されたＩＴＯ膜３、ＩＴＯ膜３のうち基板４と接する側の面と反対側の面に貼合された粘着シート１０の粘着層６、及び、粘着層６によって基板４に貼合された表面保護用光学部材であるフィルム１を備えている。タッチパネル１１は、基板４のうちＩＴＯ膜３が形成されている面と反対側の面（紙面下側）を、表示素子（ＬＣＤやＥＬ素子等）に近接させた状態で使用される。
【００１８】
タッチパネル１１の作製方法について概説する。図１における粘着シート１０のうち剥離シート５が剥がされる。露になった状態の粘着層６を、基板４に形成されたＩＴＯ膜３の表面に貼合する。その後、剥離シート７が剥がされる。露になった状態の粘着層６に、フィルム１が貼合される。以上のようにして、タッチパネル１１が作製される。
【００１９】
粘着層６を構成する粘着剤、架橋剤、及び可塑剤について詳説する。本実施の形態では、（１）粘着剤として主に芳香族環を含有するモノマーの共重合性ポリマーを使用することで屈折率を１．４９〜１．６０と高屈折にでき、ＩＴＯ膜に対する屈折率差を小さくでき、界面反射を低減させることが可能である。（２）ＩＴＯ膜３への腐食防止のため、粘着剤中のアクリル酸含有量を、粘着剤１００重量部のうち１．０重量部未満とした。（３）過酷環境下においてもＩＴＯ膜に対する粘着性を向上させるため、アジピン酸エステル系可塑剤を含有させた。好ましくは（４）粘着剤中に未反応の水酸基を残さないよう、架橋剤の種類および含有量を限定した。
【００２０】
はじめに、粘着剤について説明する。粘着剤としては、従来、アクリル酸、メタクリル酸、クロトン酸、マレイン酸、イタコン酸、シトラコン酸などのエチレン性不飽和カルボン酸などが使用されてきた。本実施の形態では、粘着剤として、ＩＴＯ膜を腐食させて電気抵抗値を増大させる要因として考えられるカルボキシル基を含む粘着剤ではなく、カルボキシル基を含まないアクリル酸変性物を主に用いる。
【００２１】
アクリル酸変性物としては、（メタ）アクリルアミド、Ｎ−メチル（メタ）アクリルアミド、Ｎ−メチロール（メタ）アクリルアミドなどのアクリルアミド類；（メタ）アクリル酸モノメチルアミノエチル、（メタ）アクリル酸モノエチルアミノエチル、（メタ）アクリル酸モノメチルアミノプロピル、（メタ）アクリル酸モノエチルアミノプロピルなどの（メタ）アクリル酸モノアルキルアミノエステル；（メタ）アクリル酸メチル、（メタ）アクリル酸エチル、（メタ）アクリル酸プロピル、（メタ）ブチルアクリレート、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリルなどが挙げられる。
【００２２】
アクリル酸変性物のうち、芳香族環を含有するアクリル酸変性物を使用すると、高屈折率が得られる。芳香族環を含有するアクリル酸変性物としては、２−フェノキシエチル（メタ）アクリレート、ベンジル（メタ）アクリレート、スチレンおよびα−メチルスチレン、６−（４，６−ジブロモ−２−イソプロピルフェノキシ）−１−ヘキシルアクリレート、６−（４，６−ジブロモ−２−ｓｅｃ−ブチルフェノキシ）−１−ヘキシルアクリレート、２，６−ジブロモ−４−ノニルフェニルアクリレート、２，６−ジブロモ−４−ドデシルフェニルアクリレート、２−（１−ナフチルオキシ）−１−エチルアクリレート、２−（２−ナフチルオキシ）−１−エチルアクリレート、６−（１−ナフチルオキシ）−１−ヘキシルアクリレート、６−（２−ナフチルオキシ）−１−ヘキシルアクリレート、８−（１−ナフチルオキシ）−１−オクチルアクリレート、８−（２−ナフチルオキシ）−１−オクチルアクリレート、フェノキシエチル（メタ）アクリレート、シクロヘキシル（メタ）アクリレート、ジシクロペンテニル（メタ）アクリレート、ジシクロペンタニル（メタ）アクリレート、ジシクロペンテニルオキシ（メタ）アクリレート、イソボルニル（メタ）アクリレート、アダマンタン（メタ）アクリレート、フェノキシジエチレングリコール（メタ）アクリレート、エチレンオキサイド変性ノニルフェノール（メタ）アクリレート、ビニルトルエンが挙げらる。この中でもベンジルアクリレート、２−フェノキシエチルアクリレート、２−（１−ナフチルオキシ）−１−エチルアクリレートを用いると、高屈折率であり、透過率が高い透明粘着シートが得られるため好ましい。特にベンジルアクリレートを用いると更に高屈折率で透過率が高くなるため好ましい。
【００２３】
アクリル酸変性物と芳香族環を含有するアクリル酸変性物とを併用する場合、芳香族環を含有するアクリル酸変性物の割合は、粘着剤のうち４０重量部以上９０重量部以下であることが好ましい。４０重量部を下回ると、屈折率が１．４９未満となる可能性があるため好ましくない。９０重量部を超過すると、粘着力が低下しやすく、低温条件下における耐久性が低下しやすいため好ましくない。
【００２４】
更に好ましくは、アクリル酸変性物としてブチルアクリレート、特にｎ−ブチルアクリレートを用いると粘着力が良好となるため好ましい。ｎ−ブチルアクリレートの含有量は粘着剤の内、７重量部以上５７重量部以下であることが好ましい。７重量部未満では粘着力が低下しやすく、５７重量部を超過すると、屈折率が１．４９未満となる可能性があるため好ましくない。
【００２５】
また、アクリル酸変性物、芳香族環を含有するアクリル酸変性物に加え、カルボキシル基を有するモノマーを併用する場合は、含有量を粘着剤のうち１．０重量部未満とする。上述の通りカルボキシル基を有するモノマーはＩＴＯ膜を腐食させやすいため、１．０重量部未満であっても含有させることは好ましくなく、含有しないことがより好ましい。本発明はアジピン酸エステル系可塑剤を含有しているため、カルボキシル基を有するモノマーを含有させなくても十分な粘着力を有する粘着シートが得られる。但し、更に粘着力を向上させるためにカルボキシル基を有するモノマーを１．０重量部未満含有させるのであれば、腐食性を抑えるために酸化防止剤と併用することが望ましい。酸化防止剤を併用しない場合は、ＩＴＯ膜への腐食が進行しやすくなるため望ましくない。
【００２６】
アクリル酸変性物および／または芳香族環を含有するアクリル酸変性物のアクリル系ポリマー（以下、アクリル系ポリマーとする）を得る為の重合方法としては、溶液重合、乳化重合、塊状重合等いずれかの重合方法を用いることができる。本実施の形態における重合開始剤としては、溶液中でラジカルを発生するラジカル重合が好ましく用いられ、過酸化ベンゾイル、アゾジイソブチロニトリル等公知の重合開始剤を用いることができる。本実施の形態においては、アゾジイソブチロニトリル等のアゾ系重合開始剤が好適に用いられる。
【００２７】
ラジカル重合におけるアゾ系重合開始剤の使用量としては、モノマー１００重量部に対して、０．００５重量部から１．０重量部であることが望ましい。また得られるアクリル系ポリマーの重量平均分子量は５０万〜１５０万が好ましく、７０万〜１２０万であることがより好ましい。重量平均分子量がこの範囲であると、架橋剤との反応により適度な凝集効果が得られるため好ましい。
【００２８】
架橋剤について説明する。架橋剤は一般的に用いられているものを使用することができる。例えば、ｍ−キシリレンジイソシアネート、トリレンジイソシアネート、ヘキサメチレンジイソシアネート、トリメチロールプロパントリレンジイソシアネート、ジフェニルメタントリイソシアネート等のイソシアネート系化合物；エピクロルヒドリン型のエポキシ樹脂、エチレングリコールグリシジルエーテル、ポリエチレンジグリシジルエーテル、グリセリンジグリシジルエーテル等のエポキシ系化合物；ヘキサメチレンジアミン、トリエチルジアミン、ポリエチレンアミン等のアミン系化合物；アルミニウムに代表される多価金属や金属キレート化合物；Ｎ，Ｎ’−ジフェニルメタン−４，４’−ビス（１−アジリジンカルボキサイド）、Ｎ，Ｎ’−トルエン−２，４−ビス（１−アジリジンカルボキサイド）、トリ−１−アジリジニルホスフィンオキサイド等のアジリジン系化合物が挙げられる。これらのうち、１種類あるいは２種類以上を混合して使用することができる。この中でもｍ−キシリレンジイソシアネート、トリレンジイソシアネート、ヘキサメチレンジイソシアネート、トリメチロールプロパントリレンジイソシアネート、ジフェニルメタントリイソシアネート等のイソシアネート系化合物が好ましく、なかでもｍ−キシリレンジイソシアネートを使用した場合は、特に粘着シートの黄変化を防止しやすく、より高い透明性が得られるため好ましい。また、アクリル系ポリマーを主成分とする粘着剤ポリマーを分子間架橋させやすく、十分な粘着性を維持でき、高温、高温多湿及び低温環境下での耐久性が良好となるため好ましい。
【００２９】
架橋剤含有量は、粘着剤ポリマー１００重量部に対して固形分換算で０．１重量部以上２０重量部以下が好ましい。より好ましくは粘着剤ポリマー１００重量部に対して０．１重量部以上１０重量部以下である。０．１重量部未満であると、粘着剤ポリマーに未反応の水酸基が残り、ＩＴＯ膜への腐食を促進させる要因となる。また、凝集力不足により粘着性が低下し、浮き剥がれ等の問題が発生しやすいとともに粘着シートをタッチパネルに積層する際に粘着剤のはみ出しが発生しやすく、また粘着剤が軟らかい為スリット加工する際に刃に粘着剤が付着する等、作業性が大きく低下する可能性があるため好ましくない。２０重量部を超えると、ＩＴＯ膜への腐食防止につながり、耐久性は向上するものの粘着力が低下し、表面保護用光学部材（機能性フィルム）との積層が困難となる可能性があるため好ましくない。
【００３０】
芳香族環を含有するアクリル酸変性物としてベンジルアクリレートを用い、更には、アクリル酸変性物としてｎ−ブチルアクリレートを用いると、高屈折率でありながら更に粘着力が良好となり、かつ電気抵抗値の増大を抑制することができ、ＩＴＯ膜への腐食をより防止できる。加えて、架橋剤としてイソシアネート系化合物を用い、架橋剤添加量は、粘着剤ポリマー１００重量部に対して固形分換算で０．１重量部以上２０重量部以下、より好ましくは１重量部以上１０重量部以下とすることにより、更に十分な粘着性を維持しながら、電気抵抗値の増大を抑制することができ、ＩＴＯ膜への腐食をより防止しやすくなる。
【００３１】
可塑剤について説明する。可塑剤としてはアジピン酸エステル系化合物を含有する。アジピン酸エステル系化合物以外の可塑剤では、ＩＴＯ膜に対する接着力や腐食性、高温環境下に晒した後の透明性、低温環境下における耐久性に劣り、目的とする粘着シートを得ることができない。
但し、本発明の効果を阻害しない範囲内で、従来一般に使用されている可塑剤を併用することができる。このような可塑剤としては、例えばフタル酸エステル系化合物、リン酸エステル系化合物、トリメリット酸エステル系化合物、セバシン酸エステル系化合物、クエン酸系エステル系化合物、エポキシ系脂肪酸エステル化合物、ポリエステル系化合物、等が挙げられる。具体的な化合物としては、アジピン酸ジオクチル、アジピン酸ジイソニル、フタル酸ジオクチル、フタル酸ジイソニル、フタル酸ジイソデシル、フタル酸ジブチル、トリメリット酸トリオクチル、低分子ポリエステル、リン酸トリクレシル、アセチルクエン酸トリブチル、エポキシ化大豆油、エポキシ化亜麻仁油、セバシン酸ジオクチル、が挙げられ、これらを１種類あるいは２種類以上を併用しても良い。
【００３２】
可塑剤としてアジピン酸エステル系化合物を用いることで、透過率が高く、粘着力が良好であり、高温多湿環境下におけるＩＴＯ膜の腐食防止性があり、低温条件下においても浮き剥がれが発生せず耐久性に優れ、高温環境下においても透過率が高く透明性が良好な粘着シートが得られる。アジピン酸エステル系化合物以外の可塑剤では、均一に混合できず、粘着剤溶液を調合できなかったり、透過率が低下したり、粘着力が低下したり、高温多湿環境下においてＩＴＯ膜の腐食が進行したり、低温条件下において浮き剥がれが発生し耐久性が低下したり、高温環境下において透過率が低く透明性が悪化する。
【００３３】
本発明は上述のとおり、モノマーとして芳香族環を含有するアクリル酸変性モノマーを用いて高屈折率の透明粘着シートを得るだけでなく、カルボキシル基を有するモノマーを共重合性ポリマー１００重量部のうち１．０重量部未満に抑えることで腐食を防止することができ、かつアジピン酸エステル系の可塑剤を用いることで粘着シートに対して十分な柔軟性を付与しながらも十分な粘着性を付与できたものである。この組み合わせを有することで初めて、屈折率が高く腐食性が抑制でき、かつ異なる過酷環境下におけるＩＴＯ膜に対する腐食性、透過性、浮き剥がれ（耐久性）などが良好で、実使用に耐ええる粘着シートが得られることを見出し、本発明に至ったものである。アジピン酸エステル系可塑剤以外の可塑剤では、このような相乗効果を得ることはできない。
【００３４】
アジピン酸エステル系化合物としては、アジピン酸ジオクチル、アジピン酸ジイソニルがあり、この中でもアジピン酸ジオクチルを用いると透過率が高く、粘着力が良好であり、高温多湿環境下におけるＩＴＯ膜の腐食防止性があり、低温条件下においても浮き剥がれが発生せず耐久性に優れるため、好ましい。
【００３５】
アジピン酸エステル系化合物の含有量としては、粘着剤１００重量部に対し、０．５〜１０重量部が好ましく、１〜５重量部がより好ましい。０．５重量部を下回ると、低温条件下において浮き剥がれが発生し、耐久性が低下する。１０重量部を超過すると粘着シートが硬くなり十分な粘着性が得られない。加えて高温環境下に晒した後の透過率が低下して実用に耐えないだけでなく、屈折率が低下しやすく、加えてＩＴＯ膜も腐食しやすいため好ましくない。また、アジピン酸エステル系化合物を１〜１０重量部含有させる場合は、粘着力が低下する傾向があるためシランカップリング剤を併用し、粘着力を向上させることが好ましい。特に被着体がＩＴＯ膜である場合、粘着シートが剥がれやすいため可塑剤を０．５〜１０重量部含有させ、かつシランカップリング剤を０．１〜１．０重量部含有させることで、低温環境下におけるＩＴＯ膜に対する耐久性を更に高めることができるため好ましい。
【００３６】
芳香族環を含有するアクリル酸変性物に加えて、可塑剤としてアジピン酸エステル系化合物を併用すると、高屈折率であり、透過率が高く、粘着力が良好であり、高温多湿環境下におけるＩＴＯ膜の腐食防止性があり、低温条件下においても浮き剥がれが発生せず耐久性に優れる透明粘着シートが得られるため、好ましい。特に芳香族環を含有するアクリル酸変性物としてベンジルアクリレートを用い、更には、アジピン酸エステル系化合物として、アジピン酸ジオクチルを用いると、更に高屈折率であり、透過率が高く、粘着力が良好であり、高温多湿環境下におけるＩＴＯ膜の腐食防止性があり、低温条件下においても浮き剥がれが発生せず耐久性に優れる透明粘着シートが得られるため、好ましい。
【００３７】
酸化防止剤について説明する。酸化防止剤としては、フェノール系化合物、サリチル酸系化合物、チオエーテル系化合物、ヒドラジン系化合物、リン系化合物、硫黄系化合物等が挙げられる。具体的な化合物としては、アスコルビン酸、アスコルビン酸パルミチン酸塩、没食子酸プロピルの混合物、ブチル化ヒドロキシトルエン（ＢＨＴ）、ブチル化ヒドロキシアニソール（ＢＨＡ）、没食子酸プロピル、及びクエン酸の混合物、ブチル化ヒドロキシトルエン、ｔ−ブチルヒドロキノン、天然のトコフェロール、ブチル化ヒドロキシアニソール、没食子酸ドデシル等があるが、本発明においては酸化防止剤としてフェノール系化合物を用いることが好ましい。酸化防止剤を添加することにより、アクリル酸などのカルボキシル基によるＩＴＯ膜の腐食を防止しやすく、電気抵抗値の増大を抑制しやすいため好ましい。但し、カルボキシル基を有するモノマーの含有量が粘着剤のうち１．０重量部を超過すると、酸化防止剤を含有させたとしてもＩＴＯ膜の腐食を防止できない。酸化防止剤は１種類あるいは２種類以上を混合して使用することができる。
【００３８】
シランカップリング剤について説明する。シランカップリング剤としては、エポキシ系化合物、イソシアネート系化合物、メルカプト系化合物、アミノ系化合物、カルボキシル系化合物、アルコキシ系化合物等があるが、本発明においてはシランカップリング剤としてメルカプト系化合物を用いることが好ましい。メルカプト系化合物を用いると粘着力が良好となり、高温多湿環境下におけるＩＴＯ膜の腐食防止性があり、低温条件下においても浮き剥がれが発生せず耐久性に優れる透明粘着シートが得られるため、好ましい。シランカップリング剤の含有量は０．１部以上１．０部以下が好ましい。シランカップリング剤の含有量が１．０重量部を超過すると、−４０℃の低温環境下での耐久性が低下するため、好ましくない。
【００３９】
粘着剤としてアクリル酸変性物及び芳香族環を含有するアクリル酸変性物を用い、架橋剤としてイソシアネート系化合物および可塑剤としてアジピン酸エステル系化合物、好ましくはアジピン酸ジオクチルを用いることで、ＩＴＯ膜に対して屈折率差に基づく界面反射を低減させることが可能であり、かつＩＴＯ膜への電気抵抗値上昇を抑えることができ、ＩＴＯ膜への腐食を防止した粘着シートとなり、過酷環境下におけるＩＴＯ膜への耐久性を有する透明粘着シートが得られるために好ましい。さらに架橋剤としてｍ−キシリレンジイソシアネートを用い、架橋剤添加量を粘着剤１００重量部に対して０．１重量部以上２０重量部以下とし、可塑剤添加量は粘着剤１００重量部に対して０．５重量部以上１０重量部以下とし、好ましくは、酸化防止剤を０．１重量部以上１０重量部以下添加することで、高い粘着性を維持しながら、ＩＴＯ膜への電気抵抗値上昇を抑えることができ、ＩＴＯ膜への腐食を更に防止しやすいため好ましい。加えて、架橋剤添加量を粘着剤１００重量部に対して０．１重量部以上１０重量部以下とすると、更に粘着性を向上できる。加えて可塑剤添加量は粘着剤１００重量部に対して、より好ましくは１．０重量部以上５．０重量部以下とすることによって、高屈折率であり、透過率が高く、粘着力が良好であり、高温多湿環境下におけるＩＴＯ膜の腐食防止性があり、低温条件下においても浮き剥がれが発生せず耐久性に優れる透明粘着シートが得られるため、好ましい。
【００４０】
また、芳香族環を含有しないアクリル酸変性物を１０重量部以上６０重量部以下、芳香族環を含有するアクリル酸変性物を４０重量部以上９０重量部以下、イソシアネート系化合物を０．１重量部以上２０重量部以上、より好ましくは０．１重量部以上１０重量部以下、アジピン酸ジオクチルを０．５重量部以上１０重量部以下、より好ましくは１重量部以上５重量部以下とすることで、更に高い粘着性を維持しながら、ＩＴＯ膜への腐食による電気抵抗値の増大を更に抑制しやすい。特に好ましくは、芳香族環を含有しないアクリル酸変性物としてｎ−ブチルアクリレートを７重量部以上５７重量部以下、芳香族環を含有するアクリル酸変性物としてベンジルアクリレートを４０重量部以上９０重量部以下とを用い、可塑剤としてアジピン酸ジオクチルを用いると、高い粘着性を維持し、かつ過酷環境下におけるＩＴＯ膜への耐久性を有する透明粘着シートが得られやすい。なお、上記の割合は全て固形分換算での割合である。
【００４１】
粘着層６の形成方法について説明する。粘着層６は、剥離処理を施した剥離シート７に、粘着剤、架橋剤、可塑剤、好ましくは酸化防止剤、シランカップリング剤を調合したものを塗工し、乾燥及び架橋させて粘着層６を設けた後、粘着層６の上に別の剥離シート５を貼り付ける。この時、粘着層６を形成する方法については特に限定される事は無く、グラビア印刷法、スプレー法、ロールコーター法、ダイコーター法等の公知の方法を使用することができる。
【００４２】
粘着層の厚さについては特に限定されないが、１０μｍ以上である事が好ましく、１５μｍ以上が特に好ましい。１０μｍ未満では粘着力不足により光学部材や基材の剥がれが発生しやすい。逆に１００μｍを超える場合は、粘着剤中の溶剤成分が残留したり、加工時の粘着層の切断面積が大きくなり、スリット刃に粘着剤が付着したり、スリット刃の刃圧による端面の変形の恐れがある。
【００４３】
本実施の形態における粘着シート１０の剥離シート５，７としては、粘着剤組成物と接着せず、剥離できるフィルム状のものであれば特に限定されるものではない。例えば、紙、合成樹脂フィルムに剥離剤を塗工したものを挙げることができる。剥離剤を使用する場合には適宜、剥離力を調整し、粘着層の層間剥離などを防止することが好ましい。
【００４４】
以上説明したように、本実施の形態の粘着シート１０では、粘着層６が、一以上の芳香族環を含有するアクリル酸変性物を含む粘着剤と、アジピン酸エステル系可塑剤とを少なくとも含んでいる。このような構成とすることによって、粘着層６を使用してＩＴＯ膜３の表面にフィルム１を貼合させた場合に、ＩＴＯ膜３の腐食の進行を抑制し、かつ過酷環境下におけるＩＴＯ膜への耐久性を有するために好ましい。従って、例えば静電容量方式のタッチパネル１１に使用されるＩＴＯ膜３に適用された場合、電気抵抗値の上昇を抑えることで、感知不良などの誤作動を軽減でき、かつ過酷環境下におけるＩＴＯ膜への耐久性を有するため浮き剥がれが発生しない、安定した品質のタッチパネル１１を供給する事が出来る。
【００４５】
なお、本発明は上記実施の形態に限定されるものではなく、種々の変更が可能である。上述の実施の形態では、タッチパネル１１に粘着シート１０が適用される場合を想定して説明したが、本発明はこの例に限定されない。従って粘着シート１０は他の応用例に適用されてもかまわない。
【実施例１】
【００４６】
本発明の粘着シートを、以下に具体的に実施例に従って説明する。しかしながら、本発明はこれら実施例に限定されるものではない。以下、（１）試料作製、（２）評価内容、（３）評価結果、の順に説明する。
（１）試料作製
【００４７】
組成の異なる２７種類（実施例１〜１４、比較例１〜１６）の粘着層６からなる粘着シート１０を作製した。粘着剤として、芳香族環を有する共重合性ポリマー（ベンジルアクリレートポリマー（ＢＺＡ）、２−フェノキシエチルアクリレートポリマー、２−（１−ナフチルオキシ）−１−エチルアクリレートポリマー）及び芳香族環を有さない共重合性ポリマー（ｎ−ブチルアクリレートポリマー（ＢＡ）、アクリル酸２−ヒドロキシエチルポリマー、アクリル酸ポリマー（ＡＡ））を使用した。これらの粘着剤を、表１及び表２の割合で混合した。この粘着剤２５重量部を溶媒７５重量部（トルエン２２重量部と酢酸エチル４２重量部、ＭＥＫ１１重量部を混合した溶媒）に溶解し、固形分２５重量部の粘着剤溶液を得た。粘着剤溶液１００重量部に対して、溶媒（酢酸エチル）５重量部を用意し、この中に表１に記載の架橋剤および可塑剤、シランカップリング剤、酸化防止剤を、表１に記載の割合で溶かした後、粘着剤溶液に添加した。記載の割合は全て固形分換算での重量割合である。
【００４８】
なお、粘着剤としてＡＡを使用した場合（実施例１７，１８、比較例１１，１２）、ＡＡと反応し易いエポキシ系の架橋剤をイソシアネート系の架橋剤と併用して使用した。理由は、イソシアネート系の架橋剤はＡＡと混合することによって黄変し、また水分の影響で性能のばらつきが起こりやすいという特性があるためである。一方、ＡＡを使用しない場合（実施例１〜１６、１９，２０、比較例１〜１０，１３）は、粘着剤とエポキシ系の架橋剤とが反応し難いため、イソシアネート系架橋剤のみを使用した。
【００４９】
上記粘着剤溶液を２時間静置した。次いで、剥離処理を施した剥離シート７にダイコーターで厚み２５μｍとなるよう粘着剤溶液を塗工し、８０〜１１０℃で２分間乾燥及び架橋させた。これによって、剥離シート７の上に粘着層６を形成させた。次いで、粘着層６の上に別の剥離シート５を貼り付け、粘着シート１０を作製した。
【００５０】
なお、用いた架橋剤、可塑剤、シランカップリング剤、酸化防止剤は以下のとおりである。
イソシアネート系架橋剤としてｍ−キシリレンジイソシアネート（綜研化学製、品番ＴＤ−７５）を使用した。エポキシ系架橋剤としてグリセリンジグリシジルエーテル（綜研化学製、品番Ｅ−５ＸＭ）を使用した。
アジピン酸エステル系可塑剤としてアジピン酸ジオクチル（ＤＯＡ）（和光純薬工業製、特級）を使用した。フタル酸エステル系可塑剤としてフタル酸ジブチル（ＤＢＰ）（和光純薬工業製、特級）を使用した。リン酸エステル系可塑剤としてリン酸トリクレシル（ＴＣＰ）（ジェイ・プラス製、品名ＴＣＰ）を使用した。トリメリット酸エステル系可塑剤としてトリメリット酸トリオクチル（ジェイ・プラス製、品名ＴＯＴＭ）使用した。セバシン酸エステル系可塑剤としてセバシン酸ジオクチル（ＤＯＳ）（純正化学製、品名デカン二酸ビス（２−エチルヘキシル））を使用した。クエン酸エステル系可塑剤としてアセチルクエン酸トリブチル（ジェイ・プラス製、品名ＡＴＢＣ）を使用した。エポキシ系可塑剤としてエポキシ化脂肪酸エステル（ＥＳＢＯ）（旭電化工業製、品名エポキシ化亜麻仁油）を使用した。ポリエステル系可塑剤として１，２−ブクンジオール系ポリエステル可塑剤（ジェイ・プラス製、品名Ｄ６２０）を使用した。
シランカップリング剤としてメルカプト系化合物（綜研化学化学製、品番Ｃ−５０）、エポキシ系化合物（綜研化学化学製、品番Ａ−５０）、イソシアネート系化合物（綜研化学化学製、品番Ｈ−５０）を使用した。
酸化防止剤としてＢＨＴ（ナカライテスク製、品番２，６−ジ−ｔ−ブチル−ｐ−クレゾール）を使用した。
【００５１】
【表１】
0005524640.tif 000002
【００５２】
【表２】
0005524640.tif 000003
【００５３】
（２）評価
（ａ）屈折率
作製した粘着シート１０を使用し、屈折率を評価した。屈折率評価は、粘着層６のみの５８９ｎｍにおける屈折率を屈折率計（アタゴ製、型番ＤＲ−Ｍ４）で測定した。屈折率が１．５４以上であれば屈折率に優れ、光学部材間の界面反射のロスを十分に低減することができ、光の有効利用度（画面の明るさ）を特に向上できる。１．４９以上であれば屈折率が良く、光学部材間の界面反射のロスを低減することができ、光の有効利用度（画面の明るさ）を向上できる。屈折率が１．４９未満であれば低屈折率であり、光学部材間の界面反射のロスを低減することができず、光の有効利用度（画面の明るさ）が低下する。
【００５４】
（ｂ）ＩＴＯ粘着力
作製した粘着シート１０を使用し、粘着力を評価した。支持体として東洋紡績株式会社製Ａ４１００に粘着剤層６を貼り合わせ、粘着剤層６のもう片方の面にＩＴＯ膜３が形成された状態の基材４を貼合させて、２３℃・５０％環境下で３０分放置した後に、支持体および粘着剤層６からＩＴＯ膜３が形成された状態の基材４を剥がす際の剥離強度をオートグラフ（島津製作所製、型番ＡＧＳ５００ＮＧ）を使用して、２５ｍｍ巾における貼合２４時間後の粘着力を剥離角度１８０°、剥離速度３００ｍｍ／分で評価した。
粘着力が５．０Ｎ／２５ｍｍ以上は、粘着力が十分にあり製品として十分に使用できるレベルであることを示している。粘着力が５．０Ｎ／２５ｍｍ未満３．０Ｎ／２５ｍｍ以上は粘着力がやや劣るが、製品として使用可能なレベルであることを示している。粘着力が３．０Ｎ／２５ｍｍ未満１．０Ｎ／２５ｍｍ以上は更に粘着力が劣り、製品としては使用できる下限レベルであることを示している。粘着力が１．０Ｎ／２５ｍｍ未満は、粘着力が低く、製品として使用できないレベルであることを示している。
【００５５】
（ｃ）透過率
作製した粘着シート１０を使用し、透過率を評価した。フィルム１として東洋紡績株式会社製Ａ４１００に粘着層６を貼付し、次いで、フィルム１を貼合した側とは逆側の露になっている状態の粘着層６の面に、支持体として１ｍｍ厚のソーダライムガラスの片面に貼り合わせた。その後、８５℃・０％ＲＨの環境下に投入して１０００時間放置し、取り出し後、ＵＶ可視光分光光度計（島津製作所製、型番ＵＶ−３１５０）を使用して、３８０ｎｍ〜７８０ｎｍにおける光線透過率（Ｄ６５光源、視野角２°）を測定した。透過率が８８．５％以上であれば透明性に優れており、透過率が８７．５％以上であれば透明性が良好である。透過率が８７．５％未満では透明性が低く、光学部材の貼り合わせ用途として使用することができない。
【００５６】
（ｄ）ＩＴＯ腐食性（電気抵抗値）
作製した粘着シート１０を使用し、ＩＴＯ腐食性（電気抵抗値）を評価した。フィルム１として東洋紡績株式会社製Ａ４１００に粘着層６を貼付し、次いで、フィルム１を貼合した側とは逆側の露になっている状態の粘着層６の面に、ＩＴＯ膜３が形成された状態の基材４（４０ｍｍ×４０ｍｍ）を全面貼り合わせた。その後、６０℃・９５％ＲＨの環境下に投入して１０００時間放置した。取り出してフィルム１および粘着層６を剥がしてＩＴＯ膜３を露出させた。そして、ＩＴＯ膜３が形成された基材４の対角線上２点の角の間の電気抵抗値を、カイセ（株）製絶縁抵抗計「ＳＫ−３００」を用いて測定した。ＩＴＯ膜の初期電気抵抗値は８００Ω以上１，０００Ω未満である。表３のうち、ＩＴＯ電気抵抗値が８００Ω以上〜１，５００Ω未満であれば製品として十分に使用できるレベルであることを示している。ＩＴＯ電気抵抗値が１，５００Ω以上２，０００Ω未満であれば製品として使用可能なレベルであることを示している。ＩＴＯ電気抵抗値が２，０００Ω以上３，０００Ω未満であれば製品として使用できる下限レベルであることを示している。ＩＴＯ電気抵抗値が３，０００Ω以上であれば製品として使用できないレベルであることを示している。
【００５７】
（ｅ）ＩＴＯ耐久性
作製した粘着シート１０を使用して、ＩＴＯ耐久性を評価した。フィルム１として東洋紡績株式会社製Ａ４１００に粘着層６を貼付し、次いで、フィルム１を貼合した側とは逆側の露になっている状態の粘着層６の面に、ＩＴＯ膜３が形成された状態の基材４（４０ｍｍ×４０ｍｍ）を全面貼り合わせた。その後、低温環境（−４０℃）に１，０００時間放置した後、粘着層のＩＴＯ膜からの浮き剥がれの程度を評価した。表３のうち、「◎」はＩＴＯ膜に対して粘着層の浮き剥がれが全くなく、十分に使用できるレベルであることを示している。「○」は「◎」と比較して、端部における浮き剥がれが若干見られるが、製品として使用可能なレベルであることを示している。「△」は「○」よりも更に端部における浮き剥がれが大きく見られ、製品として使用できる下限レベルであることを示している。「×」は端部における浮き剥がれが大きく、製品として使用できないレベルであることを示している。
【００５８】
【表３】
0005524640.tif 000004
【００５９】
（３）評価結果
実施例の透明粘着シートはいずれも、芳香族環を含有するアクリル酸変性モノマーの共重合性ポリマーを含んでおり、カルボキシル基を有するモノマーが共重合性ポリマー１００重量部のうち１．０重量部未満であり、粘着剤組成物中にアジピン酸エステル系の可塑剤が共重合性ポリマー１００重量部に対して０．５〜１０重量部含有しているため、屈折率が１．４９〜１．６０と高く、ＩＴＯに対する粘着力が高く、高温環境下においても透過率が高く、高温多湿環境下でもＩＴＯを腐食しにくく、低温環境下でも浮き剥がれが発生しにくい透明粘着シートである。
【００６０】
これに対して比較例の透明粘着シートは、芳香族環を含有するアクリル酸変性モノマーの共重合性ポリマーを含んでいないか、カルボキシル基を有するモノマーが共重合性ポリマー１００重量部のうち１．０重量部未満でないか、粘着剤組成物中にアジピン酸エステル系の可塑剤が共重合性ポリマー１００重量部に対して０．５〜１０重量部含有していないため、屈折率が低く、ＩＴＯに対する粘着力が低く、高温環境下において透過率が低下し、高温多湿環境下でＩＴＯを腐食し、低温環境下で浮き剥がれが発生しやすいなど、これら項目のうち１つまたは複数の項目に劣り、本発明の課題を解決できない透明粘着シートである。
【産業上の利用可能性】
【００６１】
屈折率が１．４９〜１．６０と高く、光の有効利用度（画面の明るさ）を向上できる透明粘着シートを得ることができる。また、高温多湿条件下においてもＩＴＯ膜への腐食の進行を抑制でき、低温環境下における浮き剥がれを防止し耐久性に優れ、高温環境下における透過率の低下を防止できる透明粘着シートを得ることができる。
【符号の説明】
【００６２】
１    フィルム
３    ＩＴＯ膜
４    基板
５，７  剥離シート
６    粘着層
１０  粘着シート
１１  タッチパネル
【図１】
0005524640.tif 000005
【図２】
0005524640.tif 000006